(57)【要約】非晶質シリカの製造方法は、酸化ケイ素を含む有機系廃棄物を出発原料として準備する工程と、有機系廃棄物を、水酸基を有するカルボン酸水溶液中に浸漬する工程と、続いて有機系廃棄物を水洗処理する工程と、さらに有機系廃棄物を大気雰囲気中で加熱する工程とを備える。
2008053711.tif 000002
【特許請求の範囲】
【請求項１】
酸化ケイ素を含む有機系廃棄物を出発原料として準備する工程と、
前記有機系廃棄物を、水酸基を有するカルボン酸水溶液中に浸漬する工程と、
続いて前記有機系廃棄物を水洗処理する工程と、
さらに前記有機系廃棄物を大気雰囲気中で加熱する工程とを備えた、非晶質シリカの製造方法。
【請求項２】
前記カルボン酸は、クエン酸、イソクエン酸、酒石酸、リンゴ酸および乳酸からなる群から選ばれたいずれかの酸である、請求項１に記載の非晶質シリカの製造方法。
【請求項３】
前記カルボン酸水溶液の温度は、５０℃以上８０℃以下である、請求項１に記載の非晶質シリカの製造方法。
【請求項４】
前記カルボン酸水溶液の濃度は、０．５％以上１０％以下である、請求項１に記載の非晶質シリカの製造方法。
【請求項５】
前記大気雰囲気での加熱温度は、３００℃以上１１００℃以下である、請求項１に記載の非晶質シリカの製造方法。
【請求項６】
前記有機系廃棄物を大気雰囲気中で加熱する工程は、３００℃以上５００℃以下にて加熱する第１次加熱工程と、続いて６００℃以上１１００℃以下にて加熱する第２次加熱工程とを含む、請求項１に記載の非晶質シリカの製造方法。
【請求項７】
前記有機系廃棄物は、籾殻、稲わら、米ぬか、麦わら、木材、間伐材、建設廃材、おが屑、樹皮、バガス、トウモロコシ、サトウキビ、さつまいも、大豆、落花生、キャッサバ、ユーカリ、シダ、パイナップル、竹、ゴム、古紙のいずれかである、請求項１に記載の非晶質シリカの製造方法。
【請求項８】
出発原料としての有機系廃棄物を準備する工程は、有機系廃棄物を粉砕して微細化することを含む、請求項１に記載の非晶質シリカの製造方法。
【請求項９】
前記カルボン酸水溶液中に浸漬した有機系廃棄物の燃焼後の重量減少率は、８７％以上である、請求項１に記載の非晶質シリカの製造方法。
【請求項１０】
前記水洗処理で使用する水の容積は、処理する有機系廃棄物の体積の３０倍以上である、請求項１に記載の非晶質シリカの製造方法。
【請求項１１】
前記水洗処理を３回以上行い、各回の水洗処理で使用する水の容積は、処理する有機系廃棄物の体積の１０倍以上である、請求項１０に記載の非晶質シリカの製造方法。
【請求項１２】
前記カルボン酸水溶液中に浸漬する工程に加えて、前記有機廃棄物を異なった種類の酸に浸漬する工程を備える、請求項１に記載の非晶質シリカの製造方法。
【請求項１３】
前記異なった種類の酸は、シュウ酸である、請求項１２に記載の非晶質シリカの製造方法。
【請求項１４】
前記カルボン酸はクエン酸であり、前記異なった種類の酸はシュウ酸である、請求項１２に記載の非晶質シリカの製造方法。
【請求項１５】
請求項１に記載の方法によって得られた非晶質シリカであって、
二酸化ケイ素の純度が９８％以上である、非晶質シリカ。
【請求項１６】
不純物である炭素の含有量が重量基準で０．２％以下であり、硫黄の含有量が重量基準で０．１％以下である、請求項１５に記載の非晶質シリカ。
【請求項１７】
不純物である炭素の含有量が重量基準で０．１％以下であり、硫黄の含有量が重量基準で０．０５％以下である、請求項１５に記載の非晶質シリカ。
【発明の詳細な説明】
【技術分野】
【０００１】
本発明は、籾殻、稲わら、米ぬか、木材などの有機系廃棄物（バイオマス原料）から得られる高純度な非晶質シリカおよびその製造方法に関するものである。
【背景技術】
【０００２】
籾殻や稲わらなどの非食部農作物には、セルロースやヘミセルロースなどの炭水化物の他に、約２０％程度の非晶質酸化ケイ素（シリカ／ＳｉＯ２）が含まれている。そこで、従来から、非食部農作物の再資源化として、非晶質シリカを高純度で抽出して可溶性シリカ肥料として利用することが試みられている。また、このような非晶質の酸化ケイ素は大きなポゾラン活性を有するので、セメントと水和反応して安定なケイ酸カルシウムを生成し、その結果、セメントが緻密化して強度が向上するという利点をもたらす。【０００３】
籾殻からシリカを抽出する方法として、従来、爆砕処理、蒸煮処理、超臨界水処理、また濃硫酸や塩酸を用いた酸処理洗浄を行い、それらの処理を施した籾殻を加熱・燃焼させる方法が知られている。これらの方法では、燃焼灰としての高純度シリカを生成する。しかしながら、ここに記載したいずれの製法においても、製造工程が複雑であると同時に生産性が低く、また耐食性・耐環境性の点から設備容器には高価な高級材質のものが使用されるという問題を指摘できる。言い換えれば、ここに記載したいずれの製法も、籾殻や稲わらを用いて大量かつ安価に燃焼灰シリカを抽出する製法としては、経済性の点で問題がある。【０００４】
籾殻からアモルファスシリカを製造する方法を記載した文献のいくつかをここに列挙する。【０００５】
特公平７−５７６８４号公報は、「モミガラから高純度シリカを製造する方法」を開示している。この公報に開示された方法では、籾殻をフッ化水素酸（ＨＦ）溶液で処理し、籾殻に含まれているケイ素化合物を抽出してシリカを製造している。具体的には、フッ化水素酸溶液処理により得られたケイ素化合物をヘキサフルオロケイ酸（Ｈ２ＳｉＦ６）として抽出し、これにアンモニアを加えてヘキサフルオロケイ酸アンモニウム（（ＮＨ４）２ＳｉＦ６）を経て、フッ化アンモニウム（ＮＨ４Ｆ）とシリカ（ＳｉＯ２）に分解し、これを濾過分離した後に水洗・乾燥工程を経て非晶質の酸化ケイ素粉末を製造している。この方法では、高価なフッ化水素酸を利用することによる経済性の低下の問題が生じるし、腐食攻撃性が強いフッ化水素酸を用いるため、使用する装置の材質が高価なものになるといった問題が生じる。【０００６】
特開２００６−１８７６７４号公報は、「ケイ酸含有粉末製造方法およびケイ酸含有粉末製造システム」を開示している。この公報に開示された方法では、籾殻または藁を処理容器内に投入し、この処理容器内に水蒸気を注入して内圧および温度を上昇させ、投入物を燃焼させないで粉末化させている。それにより籾殻や藁から直接、単肥を生成することができる。【０００７】
特開平５−１９４００７号公報は、「非晶質シリカ微粉末の製造方法及び非晶質シリカ微粉末混入のコンクリート製品」を開示している。この公報に開示された方法では、塩酸溶液に浸漬した籾殻を焼成した後に粉砕することで、非晶質シリカ微粉末を製造している。濃度５％の塩酸水溶液での籾殻洗浄ではＳｉＯ２の純度が９６％程度と不十分である。ＳｉＯ２純度を９８％以上とするためには、濃度１０％〜２０％程度の塩酸水溶液が必要となる。その場合、６００〜７００℃程度で焼成して得られたシリカ粉末中には塩素（Ｃｌ）が残留するために、このシリカ粉末をコンクリート用原料として利用する場合には塩素による鉄筋への腐食の問題が懸念される。【０００８】
特表２００４−５２７４４５号公報は、「バイオジェニック材料からの高純度アモルファスシリカの製造方法」を開示している。この公報に開示された方法では、酸化溶質（過酸化物、硝酸塩、過マンガン酸塩からなる群より選択される）を有する溶液に籾殻などのバイオジェニック物質を浸漬することにより、リグニンおよびセルロース等の長鎖炭化水素化合物を、更に可燃性（揮発性）の短鎖炭化水素化合物へと減少させ、次工程の燃焼によって生成するシリカの炭素質残留物を減少させている。その際の燃焼温度は５００〜９５０℃が好ましい。高い温度域の燃焼では、シリカの結晶化が進行する。【０００９】
特開平７−１９６３１２号公報は、「籾殻を原料とする非晶質シリカの製造方法」を開示している。この公報に開示された方法では、籾殻に対して、第１燃焼工程として流動床を用いて６４０℃〜８００℃で４秒〜１０秒の短時間焼成を行ない、続いて第２燃焼工程として外熱式回転炉を用いて７００℃〜９５０℃で８分〜１５分の焼成を行なっている。この方法によれば、未燃焼炭素が少なく、かつポゾラン反応性の高い非晶質シリカを作製できる。【００１０】
特開平８−４８５１５号公報は、「籾殻を原料とする非晶質シリカの製造方法」を開示している。この公報に開示された方法では、籾殻を水に浸漬した後にこの籾殻を焼成することにより、あるいは籾殻の焼成前又は焼成時に、水又は水蒸気を供給又は噴射することにより、高純度の非晶質シリカを作製している。水中での浸漬効果あるいは水分の供給・噴射効果は、籾殻表面に付着した不純物を除去することであり、その後に籾殻を５５０℃〜６００℃で焼成する。【００１１】
エス・チャンドラセクハーら（S.Chandrasekhar et. al.）は、ジャーナル・オブ・マテリアルズ・サイエンス４０（２００５）６５３５−６５４４（JOURNAL OF MATERIALS SCIENCE）において、「籾殻から得られるシリカの特性に及ぼす有機酸処理の影響」（Effect of organic acid treatment on the properties of rice husk silica）と題する論文を発表した。この論文に開示された方法では、酢酸とシュウ酸の２種類の有機酸水溶液を用い、濃度を約０．５％〜３０％としたそれぞれの水溶液を沸騰させた状態でこの水溶液中に籾殻を投入し、９０分間攪拌した後に籾殻を取り出し、この籾殻を水洗処理した後に１１０℃で乾燥処理し、さらに７００℃で２時間の焼成処理を行なっている。この方法により、純度が９３％〜９６．７％の非晶質シリカが得られている。【００１２】
特開平１１−３２３７５２号公報は、「シリカ、セルロースおよびリグニン高含有素材の製造法」を開示している。この公報に開示された方法では、籾殻、稲わら、バガスなどの木質系素材を爆砕または蒸煮処理（塩酸、硫酸、硝酸などの溶液中に木質系素材を浸漬して加温・加圧処理）した後、５５０〜９００℃（より好ましくは６００〜７００℃）で燃焼させている。これによりＳｉＯ２含有率が９５％程度の非晶質（アモルファス）酸化ケイ素が得られる。言い換えると、例えば純度を９６％以上の高純度酸化ケイ素を製造するには、更に高い温度での加熱・燃焼による不純物の熱分解・除去が必要であるが、このような高温加熱では、酸化ケイ素の結晶構造がクリストバライト化（結晶化）するといった問題が生じる。【００１３】
特開平８−９４０５６号公報は、「有機系廃棄物の焼却処理方法」を開示している。この公報に開示された方法では、籾殻、麦わらなどの有機系廃棄物を１５０℃〜１０００℃で乾留又は加熱処理し、得られた炭化物を酸液、又はアルカリ液又は金属キレート剤を含む水洗液で洗浄して脱塩した後、脱塩炭化物を焼却している。ここで得られた脱塩炭化物はセメント用混和材として利用できる。酸としては、硫酸、塩酸、硝酸などの鉱酸、又はギ酸、酢酸等の有機酸を用いる。金属キレート剤として、エチレンジアミン四酢酸（ＥＤＴＡ：ethylene diamine tetraacetic acid）、ニトリロ三酢酸（ＮＴＡ：nitrilo toriacetic acid）、ＥＤＴＰ（ethylene diamine tetrapropionic）などの金属錯体形成能力を有する塩類を用いる。このように焼却前に脱塩処理を行なうことで、焼却後の燃焼灰には塩分が含まれず、良好なセメント混和材となる。また焼却排ガス中に塩化水素がほとんど含まれないので、ダイオキシンの発生を抑えることができる。
【発明の開示】
【００１４】
本発明の目的は、硫酸、塩酸、硝酸などの鉱酸を使用せずに、農作物、草食物、木材などの有機系廃棄物から高純度の非晶質シリカを得ることである。
【００１５】
この発明に従った非晶質シリカの製造方法は、酸化ケイ素を含む有機系廃棄物を出発原料として準備する工程と、有機系廃棄物を、水酸基を有するカルボン酸水溶液中に浸漬する工程と、続いて有機系廃棄物を水洗処理する工程と、さらに有機系廃棄物を大気雰囲気中で加熱する工程とを備える。
【００１６】
カルボン酸は、好ましくは、クエン酸、イソクエン酸、酒石酸、リンゴ酸および乳酸からなる群から選ばれたいずれかの酸である。カルボン酸水溶液の温度は、好ましくは、５０℃以上８０℃以下である。カルボン酸水溶液の濃度は、好ましくは、０．５％以上１０％以下である。
【００１７】
上記の大気雰囲気での加熱温度は、好ましくは、３００℃以上１１００℃以下である。
【００１８】
好ましくは、有機系廃棄物を大気雰囲気中で加熱する工程は、３００℃以上５００℃以下にて加熱する第１次加熱工程と、続いて６００℃以上１１００℃以下にて加熱する第２次加熱工程とを含む。
【００１９】
出発原料としての有機系廃棄物は、好ましくは、籾殻、稲わら、米ぬか、麦わら、木材、間伐材、建設廃材、おが屑、樹皮、バガス、トウモロコシ、サトウキビ、さつまいも、大豆、落花生、キャッサバ、ユーカリ、シダ、パイナップル、竹、ゴム、古紙のいずれかである。
【００２０】
一つの実施形態では、出発原料としての有機系廃棄物を準備する工程は、有機系廃棄物を粉砕して微細化することを含む。
【００２１】
好ましくは、カルボン酸水溶液中の浸漬した有機系廃棄物の燃焼後の重量減少率は、８７％以上である。
【００２２】
洗浄効果を高めるために、好ましくは、水洗処理で使用する水の容積は、処理する有機系廃棄物の体積の３０倍以上である。一つの実施形態では、水洗処理を３回以上行い、各回の水洗処理で使用する水の容積は、処理する有機系廃棄物の体積の１０倍以上である。
【００２３】
有機系廃棄物中の特定の成分を効率的に除去するために、カルボン酸水溶液中に浸漬する工程に加えて、有機系廃棄物を異なった種類の酸に浸漬する工程を備えるようにしても良い。異なった種類の酸として、例えばシュウ酸を用いることができる。異なった種類の酸洗浄の組み合わせとして、例えば、有機系廃棄物をクエン酸によって洗浄した後に、シュウ酸で洗浄する方法や、その逆に、有機系廃棄物をシュウ酸で洗浄した後に、クエン酸で洗浄する方法を採用し得る。また、クエン酸とシュウ酸とを混合した溶液中に有機系廃棄物を浸漬して洗浄するようにしてもよい。
【００２４】
本発明に従った非晶質シリカは、上記のいずれかに記載の方法によって得られたものであって、二酸化ケイ素（ＳｉＯ２）の純度が９８％以上であることを特徴とする。
【００２５】
好ましくは、非晶質シリカ中の不純物である炭素の含有量が重量基準で０．２％以下であり、硫黄の含有量が重量基準で０．１％以下である。より好ましくは、非晶質シリカ中の不純物である炭素の含有量が重量基準で０．１％以下であり、硫黄の含有量が重量基準で０．０５％以下である。
【００２６】
上記に記載の特徴事項の技術的意義または作用効果については、以下の項で詳細に説明する。
【図面の簡単な説明】
【００２７】
【図１】本発明に従った高純度非晶質シリカの製造方法の一例を示す図である。
【図２】酸処理後の籾殻試料についての示差熱分析結果を示す図である。
【図３】常温から１０００℃までの加熱過程における種々の試料の重量変化率を示す図である。
【図４】カルボン酸洗浄処理を施さない原料籾殻の示差熱分析結果を示す図である。
【発明を実施するための最良の形態】
【００２８】
（１）本発明の主要な特徴
本発明においては、籾殻、稲わら、米ぬか、麦わら、木材、おが屑、樹皮などの農作物や木材などの有機系廃棄物を処理すべき対象物とし、この有機系廃棄物に対してある特定のカルボン酸水溶液中に浸漬・攪拌するといった酸洗浄処理を施し、その廃棄物を水洗処理した後に適切な温度条件で焼成することによって、純度９８％以上の非晶質シリカを創製する。【００２９】
カルボン酸水溶液による酸洗浄処理過程において、有機系廃棄物中に含まれるカリウム、カルシウム、アルミニウムなどの金属不純物をキレート反応によって廃棄物から系外に排出・除去する。このような金属不純物の排出・除去により、焼成過程においてセルロースやヘミセルロースなどの炭水化物と上記の金属不純物との反応を抑制することができ、その結果、残留炭素量を低減して高純度シリカを得ることができる。【００３０】
上記のようにして得た非晶質シリカは、コンクリート用混和材、タイヤゴム用強化材、可溶性肥料、化粧品用原料、塗料材料などに利用され得る。【００３１】
（２）高純度非晶質シリカの製造方法の一例
図１は、本発明に従った高純度非晶質シリカの製造方法の一例を示している。本発明者らは、農作物、木材、草食物などの有機系廃棄物からなる投入原料に対して次の処理を施すことにより、高純度の非晶質シリカが得られることを見出した。【００３２】
（Ａ）投入原料である有機系廃棄物に対して、水酸基を有するカルボン酸水溶液中に浸漬して攪拌するといった酸洗浄処理を施す。【００３３】
（Ｂ）続いて、有機系廃棄物に対して水洗処理を施す。【００３４】
（Ｃ）上記の酸洗浄処理および複数回の水洗処理を施すことにより、原料中に含まれるカリウム、カルシウム、アルミニウムなどの金属不純物をキレート反応ならびに脱水反応によって原料から系外に排出して除去する。【００３５】
（Ｄ）その後、上記の有機系廃棄物を適正な温度かつ雰囲気下で焼成することにより、高純度の非晶質シリカを得る。【００３６】
高純度の非晶質シリカを得るには、酸洗浄処理、水洗処理および焼成に関する各条件を適正に管理する必要がある。【００３７】
（３）投入原料に対するカルボン酸洗浄処理
投入原料（出発原料）としての有機系廃棄物は、好ましくは、籾殻、稲わら、米ぬか、麦わら、木材、間伐材、建設廃材、おが屑、樹皮、バガス、トウモロコシ、サトウキビ、さつまいも、大豆、落花生、キャッサバ、ユーカリ、シダ、パイナップル、竹、ゴム、古紙のいずれかである。【００３８】
水酸基を有するカルボン酸を用いるのは、次の理由からである。【００３９】
（ａ）カルボン酸を構成するカルボキシル基によるキレート反応を利用して、投入原料中に含まれるカリウム、カルシウム、アルミニウムなどの不純物金属イオンを包含し、次工程の水洗処理過程においてそれらを原料の系外に排出して除去すること。【００４０】
（ｂ）投入原料の焼成過程において水酸基による脱水反応を促進させることにより、上記の不純物金属成分を原料の系外に排出して除去すること。【００４１】
上記の作用を効果的に奏するために、水酸基を有するカルボン酸として、クエン酸、イソクエン酸、酒石酸、リンゴ酸、乳酸のいずれかが望ましい。特に、籾殻や稲わらの場合、他の農作物や木材などに比べてシリカ成分が多く、しかも上記の不純物金属元素を多く含むため、シリカと金属成分との共晶反応による残留炭素量の増加を招き易い。そのため、焼成後の非晶質シリカの純度を９８％以上とするには、キレート反応と脱水反応をさらに効率的に引き起こす必要がある。その観点からすれば、より望ましいカルボン酸は、水酸基を有していて、しかもカルボキシル基の数が３以上である。具体的には、クエン酸またはイソクエン酸の使用がより望ましい。【００４２】
５％濃度硫酸水溶液と５％濃度クエン酸水溶液を準備し、それぞれを用いて籾殻を酸洗浄処理し、さらに水洗処理を施した。処理後の籾殻試料についての示差熱分析結果を図２に示す。【００４３】
硫酸洗浄処理籾殻では、３００℃〜５００℃の範囲において炭水化物の燃焼による発熱ピークが観察される。これに対してクエン酸水溶液を用いた場合には、３００℃〜３８０℃付近で顕著な吸熱ピークが観察される。これはクエン酸が有する水酸基による脱水反応に起因するものである。このように、水酸基を有するカルボン酸水溶液を用いて農作物等の有機系廃棄物を洗浄処理した場合には、水酸基による脱水反応が生じてカリウム、カルシウム、アルミニウムなどの不純物金属元素が有機系廃棄物の系外に排出され、その結果、焼成後のシリカ純度が向上する。【００４４】
なお、塩酸や硫酸などの強鉱酸を用いた酸洗浄処理と比較して、本発明の製法によれば、燃焼灰中の塩素含有量は測定下限値未満（＜０．０１％）であり、また灰中の硫黄含有量については０．１％以下である。硫黄含有量に関しては、次工程の水洗処理条件の最適化によって０．０１％〜０．０５％以下にまで低減でき、硫酸洗浄処理を施した燃焼灰（０．２％〜０．６％）と比較して顕著に減少している。【００４５】
カルボン酸水溶液の濃度は、好ましくは、０．５％以上１０％以下である。濃度が０．５％未満では十分なキレート効果が得られず、他方、１０％を超えてもキレート効果は向上せず、むしろ次工程である水洗処理の回数が増えるといった経済性の問題を引き起こす。上記の好ましい濃度のカルボン酸水溶液を用いて酸処理を施した籾殻に対して水洗処理を施し、さらにそれを焼成処理して得られた籾殻燃焼灰における炭素含有量は、０．２％以下である。また、複数回の水洗処理工程との組み合わせによって炭素含有量を０．１％以下にまで低減することができる。さらに、好ましくは、カルボン酸水溶液を５０℃以上８０℃以下の温度範囲に管理することで、燃焼灰中の酸化カリウム、酸化カルシウム、酸化リンなどの不純物含有量も低減し、炭素含有量も０．０１％〜０．０３％以下と著しく減少する。こうして、キレート反応および脱水反応による不純物金属元素の削減によって、燃焼灰中の不純物含有量を減少させることができる。【００４６】
カルボン酸水溶液の温度は常温以上が好ましく、より好ましくは５０℃〜８０℃とする。カルボン酸水溶液の温度を５０〜８０℃に高めることで、カリウム（Ｋ）、カルシウム（Ｋ）、リン（Ｐ）の含有量を低減できる。カルボン酸水溶液の温度を上記の範囲以上にしてもその効果は向上せず、１００℃付近の沸騰状態では、水分が蒸発してカルボン酸水溶液の濃度変動を引き起こすといった問題が生じる。【００４７】
なお、前述した特開平８−９４０５６号公報においても、本発明と類似の方法が開示されている。この公報に開示された方法では、籾殻、麦わらなどの有機系廃棄物を１５０℃〜１０００℃で乾留又は加熱処理した後に、その炭化物を酸液、又はアルカリ液、又は金属キレート剤を含む水洗液で洗浄して脱塩した後、この脱塩炭化物を焼却している。つまり、金属キレート剤を含む水溶液での洗浄工程を行なう前に有機系廃棄物を加熱処理しており、この手順は本発明において提案する方法とは逆の関係にある。また本発明の特徴である、水酸基を含むカルボン酸の有効性に関する記述や規定がない。特開平８−９４０５６号公報に記載の製法によれば、不純物金属元素を含んだ状態の有機系廃棄物を加熱するため、金属元素とシリカとの反応が生じて残留炭素量が増大し、結果としてシリカ純度の低下をもたらす。【００４８】
前述したエス・チャンドラセクハーらの論文（S.Chandrasekhar et. al.: Effect of organic acid treatment on the properties of rice husk silica, Journal of Materials Science 40 (2005), 6535-6544）に開示された方法においては、濃度を約０．５％〜３０％とした酢酸およびシュウ酸の２種類の有機酸水溶液を用い、それぞれを沸騰させた状態で籾殻を投入し、９０分間攪拌した後に籾殻を取り出し、水洗処理した後に１１０℃で乾燥処理、さらに７００℃で２時間の焼成処理を行うことにより、籾殻から非晶質シリカを生成している。ここで用いる酢酸とシュウ酸はいずれも水酸基を有しないカルボン酸であり、本発明の特徴である、水酸基を有するカルボン酸ではない。またキレート反応および脱水反応によるカリウム、カルシウム等の不純物金属元素の除去、ならびにシリカの高純度化に関する水酸基の効果についての記述や規定はない。上記の論文に記載の製造方法によれば、有機酸洗浄処理後の籾殻中に不純物金属元素が十分に除去されずに残留する。そのため、その籾殻を焼成して得られる籾殻灰に含まれる酸化カルシウム（ＣａＯ）および酸化カリウム（Ｋ２Ｏ）の含有量は、それぞれ０．４％〜１．５％、０．０３％〜０．３％となり、本発明の製法によるものに比べて多い。また、酸化マグネシウム（ＭｇＯ）、酸化ナトリウム（Ｎａ２Ｏ）、酸化鉄（Ｆｅ２Ｏ３）についても同様に有機酸洗浄処理後の燃焼灰中におけるそれらの減少量は小さい。以上の結果、籾殻燃焼灰中のシリカ純度は９３％〜９６．７％であり、本発明の製法で得られるシリカの純度（９８％以上）よりも低いものとなっている。【００４９】
なお、本発明者らは、事前に粉砕・微細化した農作物原料を使用することにより、カルボン酸水溶液と接する原料の面積が増大し、その結果、キレート反応が生じる領域が増え、不純物金属元素の削減効果がさらに向上し、燃焼灰中の残留炭素量も減少してシリカの高純度化が図れることを確認した。例えば、事前に粉砕処理を施さない原料籾殻に対してクエン酸洗浄処理、水洗処理、燃焼を施して得られた燃焼灰のシリカ純度は９９．１％であったが、籾殻をフードミキサーによって乾式条件下で粉砕し、原料に対して平均粒径を約１／３に微細化した場合、同一条件下でのクエン酸洗浄処理、水洗処理、燃焼処理を経由して得られた焼成灰のシリカ純度は９９．６％であった。このように出発原料としての有機系廃棄物を準備するに際し、有機系廃棄物を粉砕して微細化すれば、シリカの高純度化を図ることができる。【００５０】
籾殻や稲わらがバイオマス燃料であることを考えると、上述したいずれのカルボン酸水溶液による酸洗浄処理を施しても籾殻や稲わらに含まれるセルロースやヘミセルロースなどの炭水化物量が顕著に減少しないのは望ましいことである。【００５１】
図３は、常温から１０００℃までの加熱過程における種々の試料の重量変化率を示している。試料として、硫酸洗浄を１回行なった試料、硫酸洗浄を２回行なった試料、クエン酸洗浄を行なった試料、酸洗浄を行なわなかった試料を準備した。【００５２】
図３に示すように、酸処理を行わない原料籾殻の場合には、約８７％の重量減少を伴う。これは１０００℃までの加熱過程におけるセルロースやヘミセルロースなどの炭水化物の熱分解が主要因である。一方、５％濃度の硫酸水溶液を用いて籾殻を洗浄処理した場合（図では１回洗浄と２回洗浄の結果を示す）、それぞれ８０％および６８％の重量減少が見られた。これらの結果は、分析前の試料に含まれる炭水化物量が原料籾殻を用いた場合に比べて１０〜２０％程度少ないこと、すなわち、硫酸水溶液中で籾殻を洗浄した際に炭水化物が硫酸によって溶融分解したことを意味する。したがって、バイオマス発電燃料として硫酸洗浄処理した籾殻を利用する場合、発熱量が減少して回収するエネルギー効率が低下するといった問題を伴う。【００５３】
５％濃度のクエン酸水溶液を用いた場合の重量減少率は約８８％であり、原料籾殻と同等である。つまり、硫酸洗浄処理で見られた炭水化物の溶融分解が生じることなく、バイオマス燃料として用いた場合でも高いエネルギー効率を実現できる。このことから、本発明による有機酸洗浄処理を施した籾殻や稲わらなどをバイオマスエネルギー用燃焼燃料とした場合、高い効率下で熱・電気エネルギーを採取すると同時に、燃焼後に排出される籾殻・稲わら灰は９８％以上の高純度を有する非晶質シリカとなり、資源としての再利用が可能となる。エネルギーとしての有効活用を考慮すると、カルボン酸水溶液中に浸漬した有機系廃棄物の燃焼後の重量減少率を８７％以上にするのが望ましい。【００５４】
（４）カルボン酸洗浄処理した投入原料の水洗処理
上記のカルボン酸によるキレート効果によって農作物等の原料中の不純物金属元素イオンを包含した状態で原料から系外に排出・除去するには、続いて水洗処理が必要である。常温での水洗処理によっても除去効果はあるが、５０℃以上での水洗処理によって、さらに除去効果は向上する。【００５５】
また水洗処理条件に関して、原料の体積に対して３０倍以上、より好ましくは５０倍以上の水を用いることで十分な除去効果が得られる。例えば、籾殻５０ｃｃを用いる場合、所定の条件下でカルボン酸洗浄処理した籾殻を蒸留水５００ｃｃの浴槽に投入し、１５分間の攪拌処理を行った後に蒸留水を廃棄する。そして、再度５００ｃｃの蒸留水を、籾殻が残る浴槽に投入する。これを３回繰り返すことで、原料籾殻の体積に対して３０倍の蒸留水での水洗処理を行なうこととなる。【００５６】
水洗処理の回数を１回にして、１回の水洗処理に使用する水の量を原料体積の３０倍以上にしてもよいが、上記のように、３回以上の水洗処理を行い、各回の水洗処理で使用する水の容積を原料体積の１０倍以上とすれば、より十分な除去効果が得られる。【００５７】
硫酸、塩酸、硝酸などには、硫黄、塩素など、環境に害を及ぼす成分が含まれているが、本発明において酸洗浄工程で使用するのはカルボン酸であるので、酸処理後の農作物等を水洗処理した際の使用済みの排水には、環境に害を及ぼす成分が含まれない。従って、排水処理も容易となるといった利点が得られる。【００５８】
（５）カルボン酸処理および水洗処理した原料の燃焼工程
前述の通りシリカ純度を高めるためには、不純物金属元素の含有量を事前に低減して燃焼後の残留炭素量を減少することが必要である。さらに、燃焼過程において水酸基による脱水反応および十分な空気（酸素）供給による炭水化物の完全燃焼を実現することにより、残留炭素量を削減することも重要である。本発明者らは、カルボン酸洗浄および水洗処理を施した原料を燃焼する条件として、大気雰囲気で３００℃以上１１００℃以下の加熱温度とすることが望ましいことを見出した。３００℃未満では、炭水化物が十分に燃焼しないために残留炭素成分が増加してシリカ純度が低下する。一方、燃焼温度が１１００℃を超えると、シリカの結晶構造がクリストバライト化（結晶化）するといった問題が生じる。【００５９】
カルボン酸洗浄処理を施さない原料籾殻の示差熱分析結果を図４に示す。図４では、３００℃〜４００℃および４００℃〜４８０℃にかけて２段階の発熱ピークが確認される。これは籾殻に含まれる炭水化物（五炭糖成分および六炭糖成分の２種類の炭水化物）が燃焼する際に発生する熱量に相当するものである。【００６０】
本発明者らは、上記の２つの発熱過程において完全に炭水化物を熱分解すれば、残留炭素量を減少させてシリカ純度を向上できると考え、以下の好ましい方法を見出した。すなわち、籾殻等の有機系廃棄物を大気雰囲気中で加熱する工程は、２つの発熱ピークが発現する３００℃〜５００℃において酸素を十分に供給した状態で原料を燃焼する第１次加熱工程と、続いて大気雰囲気で６００℃〜１１００℃にて加熱する第２次加熱工程とを備える。このような２段階加熱により、炭水化物の完全燃焼が可能となる。【００６１】
上記の効果を確認するために、酸洗浄処理を行わない原料稲わらを準備し、空気を強制的に供給した状態で４００℃に管理された炉内に原料稲わらを投入して３０分間加熱し、続いて大気中で８００℃にて１５分間加熱保持して燃焼灰を得た。この燃焼灰中のシリカ純度は９８．４％と高く、炭素含有量は０．０８％と低かった。また５％濃度クエン酸水溶液中での洗浄処理および水洗処理を施した稲わらを上記と同様に４００℃にて３０分間加熱し、続いて８００℃で１５分間加熱保持した場合に得られた燃焼灰中のシリカ純度は９９．５％、炭素含有量は０．０４％であった。このように、本発明による酸処理および水洗処理を施すことで、不純物を減少させて、更にシリカの高純度化が達成できる。【００６２】
なお、特開平７−１９６３１２号公報においても、本発明と類似の方法が提案されている。この公報には、第１燃焼工程として流動床を用いて６４０℃〜８００℃で４秒〜１０秒の短時間焼成を行ない、続いて第２燃焼工程として外熱式回転炉を用いて７００℃〜９５０℃で８分〜１５分の焼成を行なうことにより、未燃焼炭素が少なく、かつポゾラン反応性の高い非晶質シリカを作製する製法が記載されている。しかしながら、第１燃焼工程の加熱温度が６４０℃〜８００℃であり、本発明において規定する３００℃〜５００℃とは大きく異なる温度範囲である。図４に示したように、籾殻を燃焼した場合、６００℃以上の温度では発熱現象は生じず、既に炭水化物の燃焼は完了している。言い換えると、６００℃以上での酸素の供給は炭水化物の熱分解に対して効果的ではなく、その結果、残留炭素量は低減せずにシリカの高純度化は困難となる。【００６３】
（６）本発明の製法によって得た非晶質シリカ
上述した本発明の製造条件によって農作物等の有機系廃棄物から作製される非晶質シリカは、二酸化ケイ素（ＳｉＯ２）の純度が９８％以上である。また、好ましくは、非晶質シリカ中の炭素含有量が０．２重量％以下である。炭素含有量が０．２重量％を超えると、高純度非晶質シリカ粉末を用いた素形材料の一つである坩堝材料として使用した際に、作製した坩堝の耐熱性が低下し、使用寿命が低減する。また、アモルファス酸化ケイ素粉末をファンデーションなどの化粧品用原料として用いた場合、皮膚への影響が懸念される。さらに、アモルファス酸化ケイ素を高強度コンクリート用補強材として用いた場合、炭素含有量が０．２重量％を超えると、減水剤や空気連行剤（Air Entraining Agent）などの化学混和剤を吸収し、また二酸化ケイ素の含有量が９８重量％未満であれば十分な強度改善が得られない。【００６４】
非晶質シリカ中の好ましい炭素含有量は０．２重量％以下で、硫黄の含有量が０．１重量％以下であり、より好ましくは、炭素含有量が０．１重量％以下、硫黄の含有量が０．０５重量％以下である。【００６５】
なお、純度９８％未満の非晶質シリカを用いた場合でも、結晶性シリカに比べると、ポゾラン活性によるコンクリートの強度向上効果は認められる。本発明による純度９８％以上の非晶質シリカを用いると、コンクリート材の更なる高強度化が実現できる。さらに、本発明の高純度非晶質シリカ粉末を塗料材料として用いることもできる。【００６６】
（７）異なった種類の酸を用いた洗浄処理
有機系廃棄物中の特定の成分を効率的に除去するために、カルボン酸水溶液中に浸漬する工程に加えて、有機系廃棄物を異なった種類の酸に浸漬する工程を備えるようにしても良い。異なった種類の酸として、例えばシュウ酸を用いることができる。有機系廃棄物をカルボン酸水溶液中に浸漬して洗浄する工程に加えて、シュウ酸水溶液中に浸漬して洗浄すると、有機系廃棄物中のリン成分やカリウム成分をより効率的に除去できる。異なった種類の酸洗浄の組み合わせとして、例えば、有機系廃棄物をクエン酸によって洗浄した後に、シュウ酸で洗浄する方法や、その逆に、有機系廃棄物をシュウ酸で洗浄した後に、クエン酸で洗浄する方法を採用し得る。また、クエン酸とシュウ酸とを混合した溶液中に有機系廃棄物を浸漬して洗浄するようにしてもよい。
【実施例１】
【００６７】
原料として籾殻１０ｇをクエン酸、酒石酸、リンゴ酸、乳酸、リン酸、エチレンジアミン四酢酸（ＥＤＴＡ）、酢酸、シュウ酸のそれぞれの水溶液中に投入し、１５分間浸漬した後、水洗処理（体積比で３０倍の常温水で洗浄）を行ない、電気炉内において大気雰囲気下で８００℃にて３０分間焼成した。【００６８】
得られた籾殻燃焼灰に含まれる元素の定量分析に関しては、蛍光Ｘ線分析（ＸＲＦ：X-ray fluorescence spectroscopy）装置を用いて行なった。その結果を表１に示す。【００６９】
【表１】
2008053711.tif 000003
【００７０】
本発明例である試料Ｎｏ．２〜５では、カルボシキル基によるキレート反応および水酸基による脱水反応によって酸化カリウム、酸化カルシウムが減少しており、その結果、残留炭素量も０．１％を下回る低い値となり、目的とするシリカ純度は９８％以上となった。【００７１】
一方、比較例である試料Ｎｏ．１および６〜９は、次の通りであった。無処理の籾殻（試料Ｎｏ．１）では、金属成分が除去されず、その結果、残留炭素量も０．６％と多くなり、結果としてシリカ純度は９５％を下回る値となった。試料Ｎｏ．６のリン酸では、酸化リンの含有量が増大し、結果としてシリカ純度が低下した。試料Ｎｏ．７〜９では、カルボン酸ではあるものの、水酸基を有さないためにカリウム、カルシウム等の不純物金属元素の除去が不十分となり、結果として、燃焼灰中の残留炭素量が増大し、シリカ純度が９５〜９７％と低い値を示した。
【実施例２】
【００７２】
実施例１と同様に、籾殻を投入原料として準備し、クエン酸および硫酸を酸洗浄水溶液として用いた。表２に示す濃度条件下で酸洗浄処理を行ない、本発明の適正条件下での水洗処理を施した後に、電気炉を用いて大気雰囲気下で８００℃にて３０分間焼成した。蛍光Ｘ線分析（ＸＲＦ）装置によって、得られた籾殻燃焼灰の定量分析を行なった。その結果を表２に示す。【００７３】
【表２】
2008053711.tif 000004
【００７４】
試料Ｎｏ．１１〜１３に示すように、クエン酸水溶液の濃度が増大するにつれてシリカ成分の高純度化が進行している。ただし、濃度３０％（試料Ｎｏ．１４）の場合には、シリカ純度は９８．９％と高いものの、キレート効果によって包含された金属元素イオンが再度、籾殻内に浸透したために酸化カリウムや酸化カルシウムの含有量が増大して純度低下を招いた。【００７５】
一方、比較例である試料Ｎｏ．１５〜１８においては、硫酸水溶液を用いることで不純物金属元素の除去が可能となり、残留炭素量の減少および９９％以上のシリカの高純度化が可能となるが、燃焼灰中の硫黄含有量が増大するといった問題が見られた。
【実施例３】
【００７６】
稲わらおよび籾殻を投入原料として準備し、クエン酸水溶液の温度の影響を検討した。濃度は全て５％で、クエン酸水溶液の温度を常温、５０℃、８０℃とした。それぞれの水溶液において各原料農作物を１５分間浸漬した後、水洗処理（体積比で３０倍の常温水で洗浄）を行ない、電気炉内において大気雰囲気下で８００℃にて３０分間焼成した。蛍光Ｘ線分析（ＸＲＦ）装置を用いて、得られた燃焼灰の定量分析を行なった。稲わらの結果を表３に示し、籾殻を用いた場合の結果を表４に示す。いずれの場合においても、５０〜８０℃の温水条件下で酸洗浄処理を行うことでシリカの更なる高純度化が実現できる。【００７７】
【表３】
2008053711.tif 000005
【００７８】
【表４】
2008053711.tif 000006
【実施例４】
【００７９】
実施例１と同様に、籾殻を投入原料として準備し、酒石酸を酸洗浄水溶液（濃度５％）として用いて室温にて酸処理洗浄を行なった。その後、水洗処理条件を籾殻と水との体積比を５倍、３０倍、５０倍とした。【００８０】
水洗処理後の籾殻を電気炉内にて大気雰囲気下で８００℃にて３０分間焼成した。蛍光Ｘ線分析（ＸＲＦ）装置によって各籾殻燃焼灰の定量分析を行なった。その結果を表５に示す。体積比５倍の水洗条件に比べて、３０倍、５０倍の体積比に増加すると、つまり水洗回数を増やすことで酸化カリウムや酸化カルシウムなどが減少し、キレート反応による不純物金属元素の系外への排出効果が促進され、その結果、シリカ純度は更に増加した。【００８１】
【表５】
2008053711.tif 000007
【実施例５】
【００８２】
表６に示す酸水溶液（全て５％濃度）５００ｍｌに籾殻１０ｇを浸漬し、水温を６０℃として３０分間、攪拌した後、水洗処理（籾殻との体積比で３０倍の蒸留水で洗浄）を行ない、ろ過後に１０５℃で６０分間の乾燥処理によって籾殻中の水分を完全に除去した。このような一連の処理工程の前・後での籾殻重量の変化を表６に示す。【００８３】
【表６】
2008053711.tif 000008
【００８４】
硫酸（試料Ｎｏ．３２）、塩酸（試料Ｎｏ．３３）、リン酸（試料Ｎｏ．３５）は籾殻中の炭水化物を溶融・分解するため、他の酸を用いた場合に比べて重量減少量が大きい。言い換えると、本発明の酸であるクエン酸（試料Ｎｏ．３１）を用いて籾殻を酸処理した場合、セルロースやヘミセルロースなどの炭水化物を溶融・分解することなく、酸洗浄・水洗処理後の籾殻内に炭水化物が十分に残存しており、バイオマス燃料として効率的に利用できる。
【実施例６】
【００８５】
実施例５と同様に、表７に示す酸水溶液（全て５％濃度）５００ｍｌに籾殻１０ｇを浸漬し、水温を６０℃として３０分間、攪拌した後、水洗処理（籾殻との体積比で３０倍の蒸留水で洗浄）を行ない、ろ過後に１０５℃で６０分間の乾燥処理によって籾殻中の水分を完全に除去した。酸処理前・後の酸水溶液中のカルシウム（Ｃａ）およびカリウム（Ｋ）の含有量をＩＣＰ（Inductively Coupled Plasma）発光分析装置によって定量測定した。酸洗浄前後での重量変化量から、それぞれの不純物金属元素の除去効果を評価した。酸水溶液中のＣａ含有量およびＫ含有量の分析結果を表７および表８にそれぞれ示す。【００８６】
【表７】
2008053711.tif 000009
【００８７】
【表８】
2008053711.tif 000010
【００８８】
Ｃａ含有量に関して、本発明例である試料Ｎｏ．３７〜４１における重量変化量（７．２ｐｐｍ〜９．８ｐｐｍ）は、比較例であるシュウ酸洗浄した試料Ｎｏ．４２〜４３の重量変化量（５．５ｐｐｍ〜６．２ｐｐｍ）に比べて大きく、水酸基を含むカルボン酸を用いることでカルシウムの除去効果が高いことが認められた。【００８９】
Ｋ含有量に関しても、本発明例である試料Ｎｏ．４８〜５２における重量変化量（３５．３ｐｐｍ〜３６．１ｐｐｍ）は、比較例であるシュウ酸洗浄した試料Ｎｏ．５３〜５４の重量変化量（２８．４ｐｐｍ〜２９．１ｐｐｍ）に比べても大きく、水酸基を含むカルボン酸を用いることでカリウムの除去効果が高いことが認められた。【００９０】
さらに、いずれにおいても、クエン酸水溶液の濃度が増加すると、ＣａおよびＫの重量変化が増加しており、除去効果が向上することが認められた。
【実施例７】
【００９１】
有機系廃棄物をカルボン酸水溶液中に浸漬する工程に加えて、この有機系廃棄物を異なった種類の酸に浸漬した場合に、有機系廃棄物中の成分濃度がどのように変化するかを調べた。その結果を表９に示す。【００９２】
【表９】
2008053711.tif 000011
【００９３】
表９の結果から明らかなように、有機系廃棄物をクエン酸水溶液中に浸漬する１段階の酸洗浄方法に比べて、クエン酸水溶液中の浸漬に加えてシュウ酸水溶液中の浸漬を行なう２段階の酸洗浄方法によれば、リン成分やカリウム成分をより効率的に除去することができる。実験を行なった２段階の酸洗浄の具体的手順は、以下のとおりであった。【００９４】
（ａ）クエン酸溶液中への浸漬→水洗→シュウ酸溶液中への浸漬→水洗
（ｂ）シュウ酸溶液中への浸漬→水洗→クエン酸溶液中への浸漬→水洗
（ｃ）クエン酸とシュウ酸とを混ぜた溶液中への浸漬→水洗【００９５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００９６】
本発明の方法によって得られた高純度非晶質シリカは、セメント用混和材、タイヤゴム用強化材、可溶性肥料、化粧品用原料、塗料材料などに有利に利用され得る。
【図１】
2008053711.tif 000012
【図２】
2008053711.tif 000013
【図３】
2008053711.tif 000014
【図４】
2008053711.tif 000015
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
酸化ケイ素を含む有機系廃棄物を出発原料として準備する工程と、
前記有機系廃棄物を、水酸基を有するカルボン酸水溶液中に浸漬する工程と、
続いて前記有機系廃棄物を水洗処理する工程と、
さらに前記有機系廃棄物を大気雰囲気中で加熱する工程とを備えた、非晶質シリカの製造方法。
【請求項２】
前記カルボン酸は、クエン酸、イソクエン酸、酒石酸、リンゴ酸および乳酸からなる群から選ばれたいずれかの酸である、請求項１に記載の非晶質シリカの製造方法。
【請求項３】
前記カルボン酸水溶液の温度は、５０℃以上８０℃以下である、請求項１に記載の非晶質シリカの製造方法。
【請求項４】
前記カルボン酸水溶液の濃度は、０．５％以上１０％以下である、請求項１に記載の非晶質シリカの製造方法。
【請求項５】
前記大気雰囲気での加熱温度は、３００℃以上１１００℃以下である、請求項１に記載の非晶質シリカの製造方法。
【請求項６】
前記有機系廃棄物を大気雰囲気中で加熱する工程は、３００℃以上５００℃以下にて加熱する第１次加熱工程と、続いて６００℃以上１１００℃以下にて加熱する第２次加熱工程とを含む、請求項１に記載の非晶質シリカの製造方法。
【請求項７】
前記有機系廃棄物は、籾殻、稲わら、米ぬか、麦わら、木材、間伐材、建設廃材、おが屑、樹皮、バガス、トウモロコシ、サトウキビ、さつまいも、大豆、落花生、キャッサバ、ユーカリ、シダ、パイナップル、竹、ゴム、古紙のいずれかである、請求項１に記載の非晶質シリカの製造方法。
【請求項８】
出発原料としての有機系廃棄物を準備する工程は、有機系廃棄物を粉砕して微細化することを含む、請求項１に記載の非晶質シリカの製造方法。
【請求項９】
前記カルボン酸水溶液中に浸漬した有機系廃棄物の燃焼後の重量減少率は、８７％以上である、請求項１に記載の非晶質シリカの製造方法。
【請求項１０】
前記水洗処理で使用する水の容積は、処理する有機系廃棄物の体積の３０倍以上である、請求項１に記載の非晶質シリカの製造方法。
【請求項１１】
前記水洗処理を３回以上行い、各回の水洗処理で使用する水の容積は、処理する有機系廃棄物の体積の１０倍以上である、請求項１０に記載の非晶質シリカの製造方法。
【請求項１２】
前記カルボン酸水溶液中に浸漬する工程に加えて、前記有機廃棄物を異なった種類の酸に浸漬する工程を備える、請求項１に記載の非晶質シリカの製造方法。
【請求項１３】
前記異なった種類の酸は、シュウ酸である、請求項１２に記載の非晶質シリカの製造方法。
【請求項１４】
前記カルボン酸はクエン酸であり、前記異なった種類の酸はシュウ酸である、請求項１２に記載の非晶質シリカの製造方法。
【国際調査報告】
2008053711.tif 000016
2008053711.tif 000017
2008053711.tif 000018
2008053711.tif 000019